(57)【特許請求の範囲】
【請求項１】
α澱粉（ｐｒｅｇｅｌａｔｉｎｉｚｅｄ  ｓｔａｒｃｈ）３重量％乃至２０重量％と、
マルトデキストリン（ｍａｌｔｏｄｅｘｔｒｉｎ）５重量％乃至４０重量％と、
エタノール（ｅｔｈａｎｏｌ）１０重量％乃至４０重量％と、
水３０重量％乃至８０重量％と、
を含む低発火性シガレットペーパー（ｌｏｗ  ｉｇｎｉｔｉｏｎ  ｐｒｏｐｅｎｓｉｔｙ  ｃｉｇａｒｅｔｔｅ  ｐａｐｅｒ）のコーティング組成物。
【請求項２】
抵抗性マルトデキストリン（ｒｅｓｉｓｔａｎｔ  ｍａｌｔｏｄｅｘｔｒｉｎ）、イヌリン（ｉｎｕｌｉｎ）、またはこれら組み合わせをさらに含む、請求項１に記載のコーティング組成物。
【請求項３】
酸化α澱粉（ｏｘｉｄｉｚｅｄ  ｐｒｅｇｅｌａｔｉｎｉｚｅｄ  ｓｔａｒｃｈ）をさらに含む、請求項１または２に記載のコーティング組成物。
【請求項４】
プロピレングリコール（ｐｒｏｐｙｌｅｎｅ  ｇｌｙｃｏｌ）、グリセリン（ｇｌｙｃｅｒｉｎ）、またはこれらの組み合わせをさらに含む、請求項３に記載のコーティング組成物。
【請求項５】
Ｄ−ソルビトール（Ｄ−ｓｏｒｂｉｔｏｌ）をさらに含む、請求項４に記載のコーティング組成物。
【請求項６】
前記コーティング組成物は、前記α澱粉、前記マルトデキストリン、前記エタノール、および前記水のみを含む、請求項１に記載のコーティング組成物。
【請求項７】
前記α澱粉と前記マルトデキストリンの重量比率は、約１：０．５乃至約１：８．０である、請求項６に記載のコーティング組成物。
【請求項８】
シガレットカラム部（ｃｉｇａｒｅｔｔｅ  ｃｏｌｕｍｎ  ｐｏｒｔｉｏｎ）と、
前記シガレットカラム部を囲んでおり、コーティング部（ｃｏａｔｉｎｇ  ｐｏｒｔｉｏｎ）を含む低発火性シガレットペーパーと、
を含み、
前記コーティング部は、乾燥された請求項１乃至７のいずれかに記載のコーティング組成物を含むシガレット。
【請求項９】
シガレットフィルター部（ｃｉｇａｒｅｔｔｅ  ｆｉｌｔｅｒ  ｐｏｒｔｉｏｎ）をさらに含む、請求項８に記載のシガレット。
【請求項１０】
前記シガレットフィルター部は、少なくとも一つのフィルター部材（ｆｉｌｔｅｒ  ｍｅｍｂｅｒ）を含む、請求項９に記載のシガレット。
【請求項１１】
前記シガレットフィルター部は、吸着剤または香味剤を少なくとも一つ含む、請求項１０に記載のシガレット。
【発明の詳細な説明】
【技術分野】
【０００１】
低発火性シガレットペーパーのコーティング組成物およびこれを用いるシガレットが提供される。
【背景技術】
【０００２】
一般に、シガレットを製造するためには、まず多様な種類の葉たばこ（ｌｅａｆ  ｔｏｂａｃｃｏ）を所望の香りと味がするように配合して加工する。次いで、加工された葉たばこを切り刻んで刻みタバコ（ｃｕｔ  ｔｏｂａｃｃｏ  ｌｅａｆ）を製造し、シガレットペーパー（ｃｉｇａｒｅｔｔｅ  ｐａｐｅｒ）で刻みタバコを巻いてフィルターのないシガレットを製造する。次いで、必要に応じてフィルターのないシガレットにフィルターを付着する。
【０００３】
シガレットフィルターは、活性炭、香味物質などを含むことができ、モノフィルターまたは多重フィルターから構成されてもよく、シガレットフィルター巻紙（ｃｉｇａｒｅｔｔｅ  ｆｉｌｔｅｒ  ｗｒａｐｐｉｎｇ  ｐａｐｅｒ）によって囲まれている。チップペーパー（ｔｉｐｐｉｎｇ  ｐａｐｅｒ）によって刻みタバコとシガレットフィルターが連結され、チップペーパーは微細な孔を含むことができる。
【０００４】
シガレットペーパーは、適切な気孔度と燃焼性によって喫煙の際に目標タール（ｔａｒｇｅｔ  ｔａｒ）および目標ニコチン（ｔａｒｇｅｔ  ｎｉｃｏｔｉｎｅ）が履行されるように製造されるだけでなく、タバコ固有の喫味が与えられるように製造され得る。シガレットペーパーは、麻（ｆｌａｘ）、木材パルプなどで製造することができる。
【０００５】
低発火性シガレットペーパーには、澱粉のような物質がバンド（ｂａｎｄ）形態にコーティングされており、コーティングされたバンドの気孔度が低いため、タバコの燃焼がバンド部分に到達すれば刻みタバコに流入される酸素量が減少してタバコが消火され得る。
【発明の概要】
【発明が解決しようとする課題】
【０００６】
本発明の一実施形態は、シガレットペーパーの気孔度を低めながらコーティングを含むシガレットペーパー製造工程の作業性を改善するためのものである。
【０００７】
前記課題以外にも具体的に言及されていない他の課題の達成に使用され得る。
【課題を解決するための手段】
【０００８】
本発明の一実施形態に係る低発火性シガレットペーパーのコーティング組成物は、α澱粉（ｐｒｅｇｅｌａｔｉｎｉｚｅｄ  ｓｔａｒｃｈ）と、マルトデキストリン（ｍａｌｔｏｄｅｘｔｒｉｎ）と、エタノール（ｅｔｈａｎｏｌ）と、を含む。
【０００９】
前記コーティング組成物は、抵抗性マルトデキストリン（ｒｅｓｉｓｔａｎｔ  ｍａｌｔｏｄｅｘｔｒｉｎ）をさらに含むことができる。
【００１０】
前記コーティング組成物は、イヌリン（ｉｎｕｌｉｎ）をさらに含むことができる。
【００１１】
前記コーティング組成物は、酸化α澱粉（ｏｘｉｄｉｚｅｄ  ｐｒｅｇｅｌａｔｉｎｉｚｅｄ  ｓｔａｒｃｈ）をさらに含むことができる。
【００１２】
前記コーティング組成物は、プロピレングリコール（ｐｒｏｐｙｌｅｎｅ  ｇｌｙｃｏｌ）、グリセリン（ｇｌｙｃｅｒｉｎ）、またはこれらの組み合わせをさらに含むことができる。
【００１３】
前記コーティング組成物は、Ｄ−ソルビトール（Ｄ−ｓｏｒｂｉｔｏｌ）をさらに含むことができる。
【００１４】
前記コーティング組成物全体に対して、前記α澱粉は約５重量％乃至約２０重量％、前記マルトデキストリンは約５重量％乃至約４０重量％、および前記エタノールは約１０重量％乃至約４０重量％であり得る。
【００１５】
前記α澱粉と前記マルトデキストリンの重量比率は、約１：０．５乃至約１：８．０であり得る。
【００１６】
本発明の一実施形態に係るシガレットは、シガレットカラム部（ｃｉｇａｒｅｔｔｅ  ｃｏｌｕｍｎ  ｐｏｒｔｉｏｎ）と、前記シガレットカラム部を囲んでおり、コーティング部（ｃｏａｔｉｎｇ  ｐｏｒｔｉｏｎ）を含む低発火性シガレットペーパーと、を含み、前記コーティング部は、α澱粉およびマルトデキストリンを含む。
【００１７】
前記コーティング部は、イヌリン（ｉｎｕｌｉｎ）をさらに含むことができる。
【００１８】
前記コーティング部は、酸化α澱粉（ｏｘｉｄｉｚｅｄ  ｐｒｅｇｅｌａｔｉｎｉｚｅｄ  ｓｔａｒｃｈ）をさらに含むことができる。
【００１９】
前記コーティング部は、Ｄ−ソルビトール（Ｄ−ｓｏｒｂｉｔｏｌ）をさらに含むことができる。
【００２０】
前記シガレットは、シガレットフィルター部（ｃｉｇａｒｅｔｔｅ  ｆｉｌｔｅｒ  ｐｏｒｔｉｏｎ）をさらに含むことができる。
【００２１】
前記シガレットフィルター部は、少なくとも一つのフィルター部材（ｆｉｌｔｅｒ  ｍｅｍｂｅｒ）を含むことができる。
【００２２】
前記シガレットフィルター部は、吸着剤または香味剤を少なくとも一つ含むことができる。
【発明の効果】
【００２３】
本発明の一実施形態は、シガレットペーパーの気孔度を低めながらコーティングを含むシガレットペーパー製造工程の作業性を改善することができる。
【図面の簡単な説明】
【００２４】
【図１】本発明の一実施形態に係るシガレットを概略的に示す斜視図である。
【図２】本発明の一実施形態に係るシガレットを概略的に示す断面図である。
【図３】本発明の一実施形態に係るシガレットを概略的に示す断面図である。
【発明を実施するための形態】
【００２５】
添付図面を参照して本発明の実施形態について本発明が属する技術分野における通常の知識を有する者が容易に実施することができるように詳しく説明する。本発明は多様な異なる形態に実現することができ、ここで説明する実施形態に限定されない。図面において、本発明を明確に説明するために、説明上不要な部分は省略し、明細書全体にわたって同一または類似する構成要素については同一の図面符号を付した。また、広く知られている公知技術の場合、その具体的な説明は省略する。
【００２６】
以下、本発明の実施形態に係るシガレットペーパーおよびシガレットについて図１乃至図３を参照して詳細に説明する。
【００２７】
図１は、本発明の一実施形態に係るシガレットを概略的に示す斜視図であり、図２は、本発明の一実施形態に係るシガレットを概略的に示す断面図であり、図３は、本発明の一実施形態に係るシガレットを概略的に示す断面図である。
【００２８】
図１および図２を参照すると、シガレット（ｃｉｇａｒｅｔｔｅ）１は、火によって燃焼するシガレットカラム部（ｃｉｇａｒｅｔｔｅ  ｃｏｌｕｍｎ  ｐｏｒｔｉｏｎ）１０と、タバコの煙をフィルタリングするシガレットフィルター部（ｃｉｇａｒｅｔｔｅ  ｆｉｌｔｅｒ  ｐｏｒｔｉｏｎ）２０とを含む。シガレットカラム部１０は、シガレットペーパー１９により巻かれており、シガレットフィルター部２０は、シガレットフィルター巻紙２８により巻かれていてもよい。シガレットカラム部１０とシガレットフィルター部２０は、チップペーパー（ｔｉｐｐｉｎｇ  ｐａｐｅｒ）２９により連結され得る。シガレットの周りは、ほぼ５ｍｍ乃至ほぼ３０ｍｍであり得る。シガレットフィルター部２０は省略されてもよい。
【００２９】
シガレットカラム部１０は、多様な方法により加工された葉タバコから切り刻まれた刻みタバコ１１を含む。
【００３０】
シガレットフィルター部２０は、第１フィルター部２１を含むことができる。第１フィルター部２１は、アセテートトウ、紙などで形成され得る。シガレットフィルター部２０は、２つ以上のフィルター部材（ｆｉｌｔｅｒ  ｍｅｍｂｅｒ）を含む多重フィルターであり得る。例えば、図３を参照すると、シガレットフィルター部２０は、第２フィルター部２２および第３フィルター部２３を含むことができる。その他にも、シガレットフィルター部２０は、３つのフィルター部材、４つのフィルター部材などのマルチフィルター部材を含むことができる。
【００３１】
シガレットフィルター部２０は、吸着剤、香味剤などを含むことができる。例えば、吸着剤は活性炭などであり、香味剤はハーブの香り物質などであり得る。多重フィルターにおける１つ以上のフィルター部材は、吸着剤または香味剤のうちの少なくとも一つを含むことができる。例えば、図３を参照すると、第２フィルター部２２または第３フィルター部２３のうちの少なくとも一つは、吸着剤または香味剤のうちの少なくとも一つを含むことができる。
【００３２】
シガレットペーパー１９は、１つ以上のコーティング部（ｃｏａｔｉｎｇ  ｐｏｒｔｉｏｎ）１８を含む。例えば、コーティング部１８は、バンド形態であり得るが、バンド形態以外にも多様な形態を有することができる。コーティング部１８の個数、厚さ、そして形態は多様に変形することができ、複数のコーティング部１８の間隔も多様に変形することができる。コーティング部１８は、シガレットペーパー１９の気孔度を低めることができ、そのために、タバコの燃焼がコーティング部１８に到達すればシガレットカラム部１０に流入される酸素量が減少してシガレット１が消火され得る。コーティング部１８を含むシガレットペーパー１９を低発火性シガレットペーパーとも言う。コーティング部１８にはコーティング組成物が塗布される。例えば、シガレットペーパー１９の気孔度は、ほぼ８５ｃｕ以下であり、コーティング部１８の気孔度は、ほぼ５ｃｕ乃至ほぼ２０ｃｕであり得る。シガレットペーパーの基材紙（ｂａｓｅ  ｐａｐｅｒ）の厚さは、約３０μｍ乃至約６０μｍであり、基材紙の坪量は、約１５ｇ／ｍ２乃至約４０ｇ／ｍ２であり得る。コーティング部１８の厚さは、約５μｍ以下であり、コーティング部１８の坪量は、約１５ｇ／ｍ２以下であり得る。シガレットペーパー１９およびコーティング組成物全体重量に対するコーティング組成物の重量比率は、ほぼ４０重量％以下であり得る。コーティング部１８がバンド形態である場合、バンド１つ当りコーティング組成物の重量は、ほぼ２．５ｍｇ以下であり得る。
【００３３】
コーティング組成物は、α澱粉（ｐｒｅｇｅｌａｔｉｎｉｚｅｄ  ｓｔａｒｃｈ）、マルトデキストリン（ｍａｌｔｏｄｅｘｔｒｉｎ）、およびエタノール（ｅｔｈａｎｏｌ）を含む。
【００３４】
α澱粉は、生澱粉（ｒａｗ  ｓｔａｒｃｈ）を高温で急速乾燥することによって製造することができ、このような処理をα化処理とも言う。例えば、α澱粉は、約４０％の生澱粉溶液を約摂氏１００度以上で加熱した後、急速に乾燥することによって製造され得る。生澱粉は、低濃度で高粘度の特性を有し、冷水で分散または溶解されず、速い老化現象で固形化され得る。しかし、α澱粉は、低濃度で高粘度の特性を有さず、冷水でも簡単に分散または溶解され、老化現象を遅延させることができる。そのために、α澱粉は、コーティング工程の作業性を向上させることができる。α澱粉は、例えば、アミロベクチン（ａｍｙｌｏｐｅｃｔｉｎ）であり得る。アミロベクチンは、可溶性であるアミロースを除去した難溶性成分であり、網状構造を有し、柔らかなフィルムを形成する特性を有する。したがって、アミロベクチンは、外部衝撃に強い平滑性を有することができる。α澱粉は、コーティング組成物全体に対して約３重量％乃至約２０重量％使用することができ、このような範囲で使用する場合、コーティング工程の作業性が向上することができる。
【００３５】
マルトデキストリンは、α澱粉の老化速度を効果的に低めることができる。マルトデキストリンは、フィルム形成能と乾燥性に優れ、溶解性が高く、分子の大きさが小さいため、シガレットペーパーの内部浸透に有利である。マルトデキストリンは、エタノールに溶解されるので、エタノールと共に使用する場合、コーティング組成物の粘度を低めることができ、コーティング組成物の構成成分間の結合力を高めることができる。マルトデキストリンは、コーティング組成物全体に対して約５重量％乃至約４０重量％使用することができ、このような範囲で使用する場合、フィルム形成能と乾燥性が向上することができる。
【００３６】
エタノールは、コーティング組成物の固形分含量を高めることができ、α澱粉の粘度を低下させ、維持することができる。下記表１は、コーティング組成物全体を基準とするエタノールの含量によるコーティング組成物の粘度変化を示す。
【表１】
0005881839.tif 000002
【００３７】
また、エタノールは、コーティング組成物の使用可能期間を増加させることができる。エタノールは、コーティング組成物の水分の乾燥効率を向上させることができ、シガレットペーパーの水分吸収による強度低下を防止することができる。エタノールは、コーティング組成物全体に対して約１０重量％乃至約４０重量％使用することができ、このような範囲で使用する場合、コーティング組成物の粘度を効果的に維持することができ、乾燥性が向上することができる。エタノールは、シガレットペーパーの製造工程で気化して、コーティング部１８には含まれなくてもよい。
【００３８】
コーティング組成物は、水を含む。例えば、水は、約３０重量％乃至８０重量％使用することができる。水は、シガレットペーパーの製造工程で気化して、コーティング部１８には含まれなくてもよい。
【００３９】
コーティング組成物は、抵抗性マルトデキストリン（ｒｅｓｉｓｔａｎｔ  ｍａｌｔｏｄｅｘｔｒｉｎ）を含むことができる。抵抗性マルトデキストリンは、α澱粉とマルトデキストリンのフィルム形成の程度を調節することができ、排水性が高いため、乾燥効果を改善することができる。抵抗性マルトデキストリンは、コーティング組成物全体に対して約５重量％乃至約２５重量％使用することができ、このような範囲で使用する場合、フィルム形成の程度を効果的に調節することができる。
【００４０】
コーティング組成物は、イヌリン（ｉｎｕｌｉｎ）を含むことができる。イヌリンは、コーティング組成物のフィルム形成能を向上させることができ、コーティング組成物の粘度を低めることができる。イヌリンは、コーティング組成物全体に対して約１重量％乃至約２０重量％使用することができ、このような範囲で使用する場合、コーティング組成物のフィルム形成能が向上することができる。
【００４１】
コーティング組成物は、酸化α澱粉（ｏｘｉｄｉｚｅｄ  ｐｒｅｇｅｌａｔｉｎｉｚｅｄ  ｓｔａｒｃｈ）を含むことができる。酸化α澱粉は、充填剤の役割を果たすことができる。酸化α澱粉は、コーティング組成物全体に対して約１重量％乃至約２０重量％使用することができ、このような範囲で使用する場合、シガレットペーパーの酸素遮断能力が効果的に維持され得る。
【００４２】
コーティング組成物は、プロピレングリコール（ｐｒｏｐｙｌｅｎｅ  ｇｌｙｃｏｌ）を含むことができ、プロピレングリコールは、シガレットペーパー製造工程の作業性を改善することができる。プロピレングリコールは、コーティング組成物全体に対して約１重量％乃至約１０重量％使用することができ、このような範囲で使用する場合、シガレットペーパー製造工程の作業性が効果的に改善され得る。プロピレングリコールは、シガレットペーパーの製造工程で気化して、コーティング部１８には含まれなくてもよい。
【００４３】
コーティング組成物は、グリセリン（ｇｌｙｃｅｒｉｎ）を含むことができ、グリセリンは、シガレットペーパー製造工程の作業性を改善することができる。グリセリンは、コーティング組成物全体に対して約１重量％乃至約１０重量％使用することができ、このような範囲で使用する場合、シガレットペーパー製造工程の作業性が効果的に改善され得る。グリセリンは、シガレットペーパーの製造工程で気化して、コーティング部１８には含まれなくてもよい。
【００４４】
コーティング組成物は、Ｄ−ソルビトール（Ｄ−ｓｏｒｂｉｔｏｌ）を含むことができ、Ｄ−ソルビトールは、シガレットペーパー製造工程の作業性を改善することができる。Ｄ−ソルビトールは、充填剤の役割を果たすことができる。Ｄ−ソルビトールは、コーティング組成物全体に対して約１０重量％乃至約２０重量％使用することができ、このような範囲で使用する場合、シガレットペーパーの酸素遮断能力が効果的に維持され得る。
【００４５】
コーティング組成物は、シガレットペーパーの内部の空隙を満たすため、コーティング組成物の粘度が低ければシガレットペーパーの光学的特性が低下し得る。例えばコーティング組成物の粘度が過度に低ければ、シガレットペーパーの白色度および不透明度が減少し得る。したがって、コーティング組成物の粘度を適切に維持する必要がある。また、コーティング組成物の粘度が過度に低ければコーティング組成物のシガレットペーパー内の浸透速度が増加し、シガレットペーパー表面に残っているα澱粉の量が減少して、酸素流入の遮断能力が減少し得る。したがって、シガレットペーパーの光学的特性とコーティング組成物のシガレットペーパー内の浸透速度を考慮して、コーティング組成物の粘度を適切に維持することが好ましい。例えば、コーティング組成物の粘度は、約摂氏２５度および約２０ｒｐｍで約１０００ｃｐｓ乃至約８５００ｃｐｓであり、このような範囲の粘度を維持するために、α澱粉とマルトデキストリンの混合重量比率は、ほぼ１：０．５乃至ほぼ１：８．０であり得る。
【００４６】
コーティング組成物で固形分の含量は、ほぼ５０重量％以下であり得る。コーティング組成物で固形分の含量とエタノールの含量の重量比率は、約１：０．２５乃至約１：０．８５であり得る。
【００４７】
シガレットペーパー１９は、充填剤（ｆｉｌｌｅｒ）を含むことができ、そのために、シガレットペーパーの不透明度を高めることができ、シガレットペーパーに気孔度を付与することができ、シガレットペーパーの平滑度および灰高結性が改善され、シガレットペーパーの白色度が増加することができる。例えば、充填剤は、炭酸カルシウム、二酸化チタン、酸化マグネシウムなどの物質がある。充填剤は、シガレットペーパー全体重量に対して約２０重量％乃至約４０重量％使用することができる。
【実施例】
【００４８】
以下、実施例を挙げて本発明についてより詳細に説明するが、下記実施例は本発明の実施例に過ぎず、本発明は下記実施例に限定されない。
【００４９】
実施例１
α澱粉約１５重量％、マルトデキストリン約２５重量％、エタノール約１５重量％、および水約４５重量％を混合してコーティング組成物を製造する。製造されたコーティング組成物を気孔度が約６０ＣＵであるシガレットペーパーに塗布して、幅が約７ｍｍであるバンドの２つが約２０ｍｍ間隔でシガレットペーパーに形成される。バンドの気孔度は、約８ＣＵである。製造されたシガレットペーパーを用いてシガレットを製造する。
【００５０】
比較例１
アルギン酸ナトリウムが含まれているコーティング組成物を気孔度が約８２ＣＵであるシガレットペーパーに塗布して、幅が約７ｍｍであるバンドの２つが約２０ｍｍ間隔でシガレットペーパーに形成される。バンドの気孔度は、約１２．５ＣＵである。製造されたシガレットペーパーを用いてシガレットを製造する。
【００５１】
シガレットの物理性の測定
前記実施例１および比較例１で製造されたシガレットの物理性を測定して下記表２に示した。
【表２】
0005881839.tif 000003
【００５２】
前記表２を参照すると、実施例１のシガレットおよび比較例１のシガレットの物理性は類似している。
【００５３】
シガレットの煙成分の測定
前記実施例１および比較例１で製造されたシガレットの煙成分を測定して下記表３に示した。
【表３】
0005881839.tif 000004
【００５４】
前記表３を参照すると、実施例１のシガレットおよび比較例１のシガレットの煙成分は類似している。
【００５５】
シガレットの燃焼強度の測定
前記実施例１および比較例１で製造されたシガレットの燃焼強度を測定して下記表４に示した。ＡＳＴＭは、米国の燃焼強度測定方法であり、濾紙１０枚上が置かれたシガレットの消火率を測定し、高いほど燃焼強度に優れている。ＦＡＳＥ（ｆｒｅｅ  ａｉｒ  ｓｅｌｆ−ｅｘｔｉｎｇｕｉｓｈ）は、燻り（ｓｍｏｌｄｅｒｉｎｇ）状態での消火率が低いほど燃焼強度に優れている。
【表４】
0005881839.tif 000005
【００５６】
前記表４を参照すると、実施例１のシガレットの燃焼強度が比較例１のシガレットの燃焼強度より優れている。
【００５７】
シガレット製造の作業性の測定
前記実施例１のシガレットの製造時、シガレット製造装置の停止回数は３回であり、前記比較例１のシガレットの製造時、シガレット製造装置の停止回数は４回であった。そのために、実施例１のシガレット製造の作業性が比較例１のシガレット製造の作業性より改善されたことが分かる。
【００５８】
シガレットの官能評価
１６名のパネルを通じて前記実施例１および比較例１で製造されたシガレットの品質を評価して下記表５に示した。
【表５】
0005881839.tif 000006
【００５９】
前記表５を参照すると、実施例１のシガレットおよび比較例１のシガレットの品質は類似している。
【００６０】
以上で、本発明の好適な実施形態について詳細に説明したが、本発明の権利範囲はこれに限定されず、特許請求の範囲で定義している本発明の基本概念を利用した当業者の様々な変形および改良形態も本発明の権利範囲に属する。
【符号の説明】
【００６１】
１…シガレット
１０…シガレットカラム部
１１…刻みタバコ
１８…コーティング部
１９…シガレットペーパー
２０…シガレットフィルター部
２１…第１フィルター部
２２…第２フィルター部
２３…第３フィルター部
２８…シガレットフィルター巻紙
２９…チップペーパー
【図１】
0005881839.tif 000007
【図２】
0005881839.tif 000008
【図３】
0005881839.tif 000009